(57)【要約】【課題】摩擦係数が高く、優れた滑り止め機能を発現するとともに、成形性（製膜性）が良好であってコスト面でも有利である、特に使い捨て用として好適な滑り止めフィルムを提供する。【解決手段】基材層の片面に滑り止め層が積層されてなる滑り止めフィルムであって、滑り止め層が、密度０．８６０〜０．９１５ｇ／ｃｍ３  の直鎖状低密度ポリエチレン樹脂から形成され、表面にエンボス加工が施されている滑り止めフィルム、滑り止め層が、密度０．９１５〜０．９４０ｇ／ｃｍ３  の直鎖状低密度ポリエチレン樹脂０〜９０重量％および特定のエラストマー１０〜１００重量％を含有する樹脂組成物から形成されている上記滑り止めフィルム、滑り止め層が、密度０．９１５〜０．９４０ｇ／ｃｍ３  の直鎖状低密度ポリエチレン樹脂０〜５０重量％およびエチレン−酢酸ビニル共重合体５０〜１００重量％を含有する樹脂組成物から形成されている上記滑り止めフィルム、および、滑り止め層が積層されていない方の基材層面に表面層が積層されてなる上記滑り止めフィルム。【選択図】  なし【特許請求の範囲】
【請求項１】
基材層の片面に滑り止め層が積層されてなる少なくとも２層構成の滑り止めフィルムであって、上記滑り止め層が、密度０．８６０〜０．９１５ｇ／ｃｍ３  の直鎖状低密度ポリエチレン樹脂から形成され、かつ、表面にエンボス加工処理が施されていることを特徴とする滑り止めフィルム。
【請求項２】
基材層の片面に滑り止め層が積層されてなる少なくとも２層構成の滑り止めフィルムであって、上記滑り止め層が、密度０．９１５〜０．９４０ｇ／ｃｍ３  の直鎖状低密度ポリエチレン樹脂０〜９０重量％、および、密度０．９１０ｇ／ｃｍ３  以下のポリオレフィン系エラストマーおよび／またはポリスチレン系エラストマー１０〜１００重量％を含有する樹脂組成物から形成され、かつ、表面にエンボス加工処理が施されていることを特徴とする滑り止めフィルム。
【請求項３】
基材層の片面に滑り止め層が積層されてなる少なくとも２層構成の滑り止めフィルムであって、上記滑り止め層が、密度０．９１５〜０．９４０ｇ／ｃｍ３  の直鎖状低密度ポリエチレン樹脂０〜５０重量％および酢酸ビニル含有量が２０重量％以上のエチレン−酢酸ビニル共重合体５０〜１００重量％を含有する樹脂組成物から形成され、かつ、表面にエンボス加工処理が施されていることを特徴とする滑り止めフィルム。
【請求項４】
滑り止め層が積層されていない方の基材層面に表面層が積層されてなることを特徴とする請求項１〜請求項３のいずれか１項に記載の滑り止めフィルム。
【発明の詳細な説明】
【０００１】
【発明の属する技術分野】
本発明は、滑り止めフィルム（滑り止めシートも含む）に関する。
【０００２】
【従来の技術】
近年、医療や介護等の現場では、雑菌による汚染や日常の汚れを防ぐ目的で、床や机等に保護カバー（防汚カバー）を敷いたり、掛けたりすることが一般的に行われている。保護カバーとしては、通常、布が用いられるが、保護カバーを床に敷いて上を歩行する場合、滑りやすく、転倒しやすいという問題点がある。また、保護カバーを机等に掛ける場合にも、手をついたり道具を置いた際に、滑ってケガをしやすかったり、道具が落下しやすいという問題点がある。したがって、通常はこれらのことに注意しながら作業が行われている。
【０００３】
一方、保護カバーが布製である場合、洗濯により再利用することができる。しかし、保護カバーが日常の汚れを防ぐ目的で床等に敷かれる場合、洗濯等の手数を省くためや、繰り返し使用されることによる衛生面の問題の発生を防止するために、使い捨て型の保護カバーが望まれている。
【０００４】
床に敷く敷物の滑り止め対策として、例えば、熱可塑性樹脂からなる糸（パイル）の先端を溶融させて球状溶融塊を形成させ、その球状溶融塊を敷物の裏面に特定の割合で分布させることにより、滑り止め機能を付与した敷物が開示されている（例えば、特許文献１参照。）。
【０００５】
しかし、上記方法は、熱可塑性樹脂からなる糸（パイル）を有している敷物にしか適用できないという問題点がある。
【０００６】
また、滑り止めシートとして、例えば、合成繊維を用いて多数のメッシュ孔が形成されたメッシュ地を編成し、このメッシュ地を構成する合成繊維の周囲全体にポリウレタン樹脂等の滑り止め剤を塗着するとともに、この滑り止め剤からなる薄い塗膜を一部のメッシュ孔に設けることにより、滑り止め機能を付与したノンスリップシートが開示されている（例えば、特許文献２参照。）。
【０００７】
さらに、荷崩れ防止用の包装袋として、例えば、片面上または両面上に常温下において微粘着性を有する荷崩れ防止用微粘着部を予め設けることにより、滑り止め性（荷崩れ防止性）を付与したプラスチック製重量用包装袋が開示されている（例えば、特許文献３参照。）。
【０００８】
しかし、これらのノンスリップシートや包装袋の場合、滑り止め剤を用いたり、滑り止め剤からなる塗膜や微粘着性を有する微粘着部を予め設ける必要があり、これらは繰り返し使用を前提としたものであって、使い捨て型としては過剰品質である。また、使い捨て型とするには、製造工程が増えるので、作業が煩雑であり、コスト面でも不利であるという問題点がある。さらに、滑り止め剤からなる塗膜や微粘着性を有する微粘着部が使用中や輸送中に剥がれて、効果を失ったり、不要な箇所に付着するという問題点もある。
【０００９】
【特許文献１】
特公平３−６０４８３号公報
【特許文献２】
特許第２５４３４３２号公報
【特許文献３】
特開昭５５−１４３２５９号公報
【００１０】
【発明が解決しようとする課題】
本発明の目的は、上記問題点に鑑み、摩擦係数が高く、優れた滑り止め機能を発現するとともに、成形性（製膜性）が良好であってコスト面でも有利である、特に使い捨て用として好適な滑り止めフィルムを提供することにある。
【００１１】
【課題を解決するための手段】
請求項１に記載の発明（以下、「本発明１」と記す）による滑り止めフィルムは、基材層の片面に滑り止め層が積層されてなる少なくとも２層構成の滑り止めフィルムであって、上記滑り止め層が、密度０．８６０〜０．９１５ｇ／ｃｍ３  の直鎖状低密度ポリエチレン樹脂から形成され、かつ、表面にエンボス加工処理が施されていることを特徴とする。
【００１２】
請求項２に記載の発明（以下、「本発明２」と記す）による滑り止めフィルムは、基材層の片面に滑り止め層が積層されてなる少なくとも２層構成の滑り止めフィルムであって、上記滑り止め層が、密度０．９１５〜０．９４０ｇ／ｃｍ３  の直鎖状低密度ポリエチレン樹脂０〜９０重量％、および、密度０．９１０ｇ／ｃｍ３  以下のポリオレフィン系エラストマーおよび／またはポリスチレン系エラストマー１０〜１００重量％を含有する樹脂組成物から形成され、かつ、表面にエンボス加工処理が施されていることを特徴とする。
【００１３】
請求項３に記載の発明（以下、「本発明３」と記す）による滑り止めフィルムは、基材層の片面に滑り止め層が積層されてなる少なくとも２層構成の滑り止めフィルムであって、上記滑り止め層が、密度０．９１５〜０．９４０ｇ／ｃｍ３  の直鎖状低密度ポリエチレン樹脂０〜５０重量％および酢酸ビニル含有量が２０重量％以上のエチレン−酢酸ビニル共重合体５０〜１００重量％を含有する樹脂組成物から形成され、かつ、表面にエンボス加工処理が施されていることを特徴とする。
【００１４】
また、請求項４に記載の発明による滑り止めフィルムは、上記請求項１〜請求項３のいずれか１項に記載の滑り止めフィルムにおいて、滑り止め層が積層されていない方の基材層面に表面層が積層されてなることを特徴とする。
【００１５】
本発明（本発明１〜本発明３）の滑り止めフィルムは、基材層の片面に滑り止め層を積層した少なくとも２層構成とし、上記基材層には、滑り止めフィルムとして必要なフィルム強度や柔軟性等の物性を発現させ、上記滑り止め層には、適度な粘着性（微粘着性）を付与して、優れた滑り止め機能を発現させることを骨子とする。
【００１６】
本発明の滑り止めフィルムを構成する基材層を形成するために用いられる基材層用樹脂としては、特に限定されるものではないが、例えば、ポリエチレン系樹脂、ポリプロピレン系樹脂、エチレン−酢酸ビニル共重合体などのポリオレフィン系樹脂、軟質塩化ビニル系樹脂、ポリアミド系樹脂、ポリエステル系樹脂、ポリウレタン系樹脂、ポリカーボネート系樹脂等が挙げられるが、なかでも、後述する滑り止め層との密着性や親和性に優れることから、ポリオレフィン系樹脂が好適に用いられ、とりわけ、安全性やコスト面で有利であることから、ポリエチレン系樹脂がより好適に用いられる。これらの基材層用樹脂は、単独で用いられても良いし、２種類以上が併用されても良い。
【００１７】
上記基材層用樹脂には、本発明の課題達成を阻害しない範囲で必要に応じて、例えば、充填剤、軟化剤（可塑剤）、酸化防止剤（老化防止剤）、熱安定剤、光安定剤、紫外線吸収剤、着色剤、滑剤、帯電防止剤、難燃剤等の各種添加剤の１種類もしくは２種類以上が添加されていても良い。
【００１８】
本発明１の滑り止めフィルムを構成する滑り止め層は、密度が０．８６０〜０．９１５ｇ／ｃｍ３  の直鎖状低密度ポリエチレン樹脂（以下、「ＬＬＤＰＥ」と記す）から形成される。上記ＬＬＤＰＥは、密度が０．８６０〜０．９１５ｇ／ｃｍ３  のものであるかぎり、単独で用いられても良いし、２種類以上が併用されても良い。
【００１９】
滑り止め層を密度が０．８６０〜０．９１５ｇ／ｃｍ３  のＬＬＤＰＥから形成することにより、滑り止め層は、適度な粘着性（微粘着性）を帯びて、優れた滑り止め機能を発現するものとなり、得られる滑り止めフィルムは、優れた滑り止め機能と優れたフィルム強度や柔軟性等の物性とを兼備するものとなる。
【００２０】
上記ＬＬＤＰＥの密度が０．８６０ｇ／ｃｍ３  未満であると、滑り止め層の粘着性が強くなりすぎ、逆に上記ＬＬＤＰＥの密度が０．９１５ｇ／ｃｍ３  を超えると、滑り止め層が適度な粘着性（微粘着性）を帯びず、得られる滑り止めフィルムの滑り止め機能が不十分となる。
【００２１】
本発明２の滑り止めフィルムを構成する滑り止め層は、密度０．９１５〜０．９４０ｇ／ｃｍ３  の直鎖状低密度ポリエチレン樹脂０〜９０重量％、および、密度０．９１０ｇ／ｃｍ３  以下のポリオレフィン系エラストマーおよび／またはポリスチレン系エラストマー１０〜１００重量％を含有する樹脂組成物から形成される。
【００２２】
滑り止め層を上記樹脂組成物から形成することにより、滑り止め層は、適度な粘着性（微粘着性）を帯びて、優れた滑り止め機能を発現するものとなり、得られる滑り止めフィルムは、優れた滑り止め機能と優れたフィルム強度や柔軟性等の物性とを兼備するものとなる。
【００２３】
上記樹脂組成物に用いられうるＬＬＤＰＥは、密度が０．９１５〜０．９４０ｇ／ｃｍ３  であることが必要である。上記ＬＬＤＰＥは、密度が０．９１５〜０．９４０ｇ／ｃｍ３  のものであるかぎり、単独で用いられても良いし、２種類以上が併用されても良い。
【００２４】
上記ＬＬＤＰＥの密度が０．９１５ｇ／ｃｍ３  未満であると、滑り止め層の粘着性が強くなりすぎ、逆に上記ＬＬＤＰＥの密度が０．９４０ｇ／ｃｍ３  を超えると、滑り止め層が適度な粘着性（微粘着性）を帯びず、得られる滑り止めフィルムの滑り止め機能が不十分となる。
【００２５】
上記樹脂組成物に用いられうるポリオレフィン系エラストマーは、密度が０．９１０ｇ／ｃｍ３  以下であることが必要である。上記ポリオレフィン系エラストマーの密度が０．９１０ｇ／ｃｍ３  を超えると、滑り止め層が適度な粘着性（微粘着性）を帯びず、得られる滑り止めフィルムの滑り止め機能が不十分となる。
【００２６】
上記ポリオレフィン系エラストマーとは、常温ではゴム弾性を示し、高温では可塑化されて各種の成形加工が可能となるものであり、一般に、分子中にゴム弾性を有するソフトセグメント（エラストマー成分）と塑性変形を防止するためのハードセグメント（分子拘束成分）とを共有していることが多く、成形可能な範囲においては部分架橋構造を有する場合もあるが、広範囲の三次元架橋構造（網目構造）は有していない。
【００２７】
上記ポリオレフィン系エラストマーとしては、特に限定されるものではないが、例えば、ソフトセグメントとしてポリエチレン、エチレンと少量のジエンとの共重合体、または、これらの部分架橋物等を有し、ハードセグメントとしてポリプロピレン等を有するブロック共重合体やエチレンとプロピレンとのエチレンを主体とするランダム共重合体等からなるポリエチレン系エラストマーや、プロピレンと少量のジエンとの共重合体やプロピレンとエチレンとのプロピレンを主体とするランダム共重合体等からなるポリプロピレン系エラストマー等が挙げられる。これらのポリオレフィン系エラストマーは、密度が０．９１０ｇ／ｃｍ３  以下のものであるかぎり、単独で用いられても良いし、２種類以上が併用されても良い。
【００２８】
上記樹脂組成物に用いられうるポリスチレン系エラストマーとしては、特に限定されるものではないが、例えば、スチレン−ブタジエン−スチレンブロック共重合体、スチレン−イソプレン−スチレンブロック共重合体、これらの共役ジエン部分に水素添加して得られるスチレン−エチレン−ブチレン−スチレンブロック共重合体、スチレン−エチレン−プロピレン−スチレンブロック共重合体等が挙げられる。これらのポリスチレン系エラストマーは、単独で用いられても良いし、２種類以上が併用されても良い。
【００２９】
上記樹脂組成物に用いられうる密度０．９１０ｇ／ｃｍ３  以下のポリオレフィン系エラストマーおよびポリスチレン系エラストマーは、それぞれ単独で用いられても良いし、両者が併用されても良い。
【００３０】
本発明２で用いられる樹脂組成物は、密度０．９１５〜０．９４０ｇ／ｃｍ３  のＬＬＤＰＥ０〜９０重量％および上記密度０．９１０ｇ／ｃｍ３  以下のポリオレフィン系エラストマーおよび／またはポリスチレン系エラストマー１０〜１００重量％を含有していることが必要である。
【００３１】
上記ＬＬＤＰＥと上記エラストマーとを上記割合で含有する樹脂組成物を用いることにより、上記ＬＬＤＰＥの密度は本発明１で用いるＬＬＤＰＥの密度よりも高いにもかかわらず、滑り止め層は適度な粘着性（微粘着性）を帯びるものとなり、得られる滑り止めフィルムは優れた滑り止め機能を発現するものとなる。
【００３２】
上記樹脂組成物において、密度０．９１５〜０．９４０ｇ／ｃｍ３  のＬＬＤＰＥの含有量が９０重量％を超えるか、上記エラストマーの含有量が１０重量％未満であると、滑り止め層が適度な粘着性（微粘着性）を帯びず、得られる滑り止めフィルムの滑り止め機能が不十分となる。
【００３３】
本発明３の滑り止めフィルムを構成する滑り止め層は、密度が０．９１５〜０．９４０ｇ／ｃｍ３  のＬＬＤＰＥ０〜５０重量％および酢酸ビニル含有量が２０重量％以上のエチレン−酢酸ビニル共重合体５０〜１００重量％を含有する樹脂組成物から形成される。
【００３４】
滑り止め層を上記樹脂組成物から形成することにより、滑り止め層は、適度な粘着性（微粘着性）を帯びて、優れた滑り止め機能を発現するものとなり、得られる滑り止めフィルムは、優れた滑り止め機能と優れたフィルム強度や柔軟性等の物性とを兼備するものとなる。
【００３５】
上記樹脂組成物に用いられうるＬＬＤＰＥは、密度が０．９１５〜０．９４０ｇ／ｃｍ３  であることが必要である。上記ＬＬＤＰＥは、密度が０．９１５〜０．９４０ｇ／ｃｍ３  のものであるかぎり、単独で用いられても良いし、２種類以上が併用されても良い。
【００３６】
上記ＬＬＤＰＥの密度が０．９１５ｇ／ｃｍ３  未満であると、滑り止め層の粘着性が強くなりすぎ、逆に上記ＬＬＤＰＥの密度が０．９４０ｇ／ｃｍ３  を超えると、滑り止め層が適度な粘着性（微粘着性）を帯びず、得られる滑り止めフィルムの滑り止め機能が不十分となる。
【００３７】
上記樹脂組成物に用いられるエチレン−酢酸ビニル共重合体は、酢酸ビニル含有量が２０重量％以上であることが必要である。上記エチレン−酢酸ビニル共重合体の酢酸ビニル含有量が２０重量％未満であると、滑り止め層が適度な粘着性（微粘着性）を帯びず、得られる滑り止めフィルムの滑り止め機能が不十分となる。上記エチレン−酢酸ビニル共重合体は、酢酸ビニル含有量が２０重量％以上のものであるかぎり、単独で用いられても良いし、２種類以上が併用されても良い。
【００３８】
本発明３で用いられる樹脂組成物は、密度０．９１５〜０．９４０ｇ／ｃｍ３  のＬＬＤＰＥ０〜５０重量％および上記酢酸ビニル含有量が２０重量％以上のエチレン−酢酸ビニル共重合体５０〜１００重量％を含有していることが必要である。
【００３９】
上記ＬＬＤＰＥと上記エチレン−酢酸ビニル共重合体とを上記割合で含有する樹脂組成物を用いることにより、上記ＬＬＤＰＥの密度は本発明１で用いるＬＬＤＰＥの密度よりも高いにもかかわらず、滑り止め層は適度な粘着性（微粘着性）を帯びるものとなり、得られる滑り止めフィルムは優れた滑り止め機能を発現するものとなる。
【００４０】
上記樹脂組成物において、密度０．９１５〜０．９４０ｇ／ｃｍ３  のＬＬＤＰＥの含有量が５０重量％を超えるか、酢酸ビニル含有量が２０重量％以上のエチレン−酢酸ビニル共重合体の含有量が５０重量％未満であると、滑り止め層が適度な粘着性（微粘着性）を帯びず、得られる滑り止めフィルムの滑り止め機能が不十分となる。
【００４１】
本発明１で滑り止め層用として用いられる密度０．８６０〜０．９１５ｇ／ｃｍ３  のＬＬＤＰＥ、本発明２で滑り止め層用として用いられる樹脂組成物および本発明３で滑り止め層用として用いられる樹脂組成物には、本発明の課題達成を阻害しない範囲で必要に応じて、例えば、充填剤、軟化剤（可塑剤）、酸化防止剤（老化防止剤）、熱安定剤、光安定剤、紫外線吸収剤、着色剤、滑剤、帯電防止剤、難燃剤等の各種添加剤の１種類もしくは２種類以上が添加されていても良い。
【００４２】
本発明の滑り止めフィルムを構成する滑り止め層は、表面にエンボス加工処理が施されている。
【００４３】
本発明の滑り止めフィルムは、滑り止め層が適度な粘着性（微粘着性）を帯びているため、滑りにくいが、滑り止め層の表面にエンボス加工処理を施すことにより、加工時や使用時における適度な滑り性や耐ブロッキング性（アンチブロッキング性）を付与することができる。
【００４４】
上記エンボス加工処理は、成形（製膜）された滑り止め層単体の表面に施しても良いし、基材層の片面に積層された滑り止め層の表面に施しても良い。
【００４５】
滑り止め層の表面にエンボス加工処理を施す方法は、特に限定されるものではなく、例えば、所望のエンボス形状（エンボスパターン）が刻線されたエンボスロールを用いて、常温下もしくは加熱下、そのエンボス形状を滑り止め層の表面に転写することにより、所望の形状のエンボスを滑り止め層の表面に施すことができる。
【００４６】
本発明の滑り止めフィルムの製造方法としては、特に限定されるものではないが、例えば、基材層と滑り止め層とを例えばＴダイ成形法やインフレーション成形法等により個別に成形（製膜）した後、例えばドライラミネート用接着剤を用いて両者を接着するドライラミネート法、基材層と滑り止め層とをＴダイ成形法により同時もしくは逐次的に押し出してラミネートする押出ラミネート法、基材層と滑り止め層とをＴダイ成形法により一括して同時に共押し出しする２層共押出法等が挙げられ、いずれの製造方法が採られても良いが、なかでも、生産性に優れ、滑り止め層表面へのエンボス加工処理も施しやすいことから、２層共押出法を採ることが好ましい。
【００４７】
本発明の滑り止めフィルムの厚みは、滑り止めフィルムの用途や使用目的等に対応して適宜設定されれば良く、特に限定されるものではない。
【００４８】
本発明の滑り止めフィルムは、補強効果や美粧性等を付与するために、滑り止め層が積層されていない方の基材層面に表面層が積層されていることが好ましい。
【００４９】
上記表面層としては、滑り止めフィルムに補強効果や美粧性等を付与しうるものであれば良く、特に限定されるものではないが、例えば、紙、化粧紙、ダンボール、織布、不織布、各種プラスチックフィルム等やこれらの積層体等が挙げられる。
【００５０】
滑り止め層が積層されていない方の基材層面に表面層を積層する方法は、特に限定されるものではなく、例えば、表面層が押出成形不能な材料である場合、例えばドライラミネート法等により基材層の所定の面に表面層を積層すれば良い。
また、表面層が押出成形可能な材料である場合、基材層の一方の面に滑り止め層が積層され、基材層の他方の面に表面層が積層されるように、Ｔダイ成形法による３層共押出成形を行って、表面層、基材層および滑り止め層をこの順に積層すれば良い。
【００５１】
【作用】
本発明の滑り止めフィルムは、基材層の片面に滑り止め層が積層された少なくとも２層構成となされており、かつ、上記基材層が滑り止めフィルムとして必要なフィルム強度や柔軟性等の物性を発現し、上記滑り止め層が、特定の密度を有するＬＬＤＰＥや特定の樹脂組成物から形成されることにより、適度な粘着性（微粘着性）を帯びて、優れた滑り止め機能を発現するようになされているので、優れた滑り止め機能と優れたフィルム強度や柔軟性等の物性とを兼備する。
【００５２】
また、本発明の滑り止めフィルムは、上記滑り止め層の表面にエンボス加工処理が施されているので、加工時や使用時において適度な滑り性や耐ブロッキング性を発現する。
【００５３】
さらに、本発明の滑り止めフィルムは、滑り止め層が積層されていない方の基材層面に表面層を積層することにより、フィルム強度等の物性がより向上したり、美粧性が付与されたものとなる。
【００５４】
【発明の実施の形態】
本発明をさらに詳しく説明するため以下に実施例を挙げるが、本発明はこれらの実施例のみに限定されるものではない。なお、実施例中の「部」は「重量部」を意味する。
【００５５】
（実施例１）
基材層用として、密度が０．９３５ｇ／ｃｍ３  のＬＬＤＰＥ（商品名「ノバテックＬＬ−ＳＦ９４１」、日本ポリケム社製）８０部および密度が０．９２０ｇ／ｃｍ３  の低密度ポリエチレン樹脂（商品名「サンテックＬＤ−Ｆ１９２０」、旭化成工業社製）２０部を混合して、ポリオレフィン系樹脂組成物を調製した。また、滑り止め層用として、密度が０．９０５ｇ／ｃｍ３  のＬＬＤＰＥ（商品名「エボリューＳＰ０５４０」、三井化学社製）を単独で用いた。
【００５６】
上記基材層用のポリオレフィン系樹脂組成物と滑り止め層用のＬＬＤＰＥとを、層厚比が基材層／滑り止め層＝４／１となるように、Ｔダイ成形法により２層共押し出し成形を行った。上記成形の際には、滑り止め層の表面にエンボス加工処理（マット加工処理）を施して、厚み３５μｍの２層構成の滑り止めフィルムを製造した。
【００５７】
また、上記で得られた２層構成の滑り止めフィルムの滑り止め層が積層されていない方の基材層面に、不織布とポリエチレン系樹脂フィルムとが積層されてなる表面層のポリエチレン系樹脂フィルム面をドライラミネート法によって積層し、３層構成の滑り止めフィルムを製造した。
【００５８】
（実施例２）
滑り止め層用として、密度が０．９０５ｇ／ｃｍ３  のＬＬＤＰＥ「エボリューＳＰ０５４０」の代わりに、密度が０．９２０ｇ／ｃｍ３  のＬＬＤＰＥ（商品名「エボリューＳＰ２０４０」、三井化学社製）５０部および密度が０．８８０ｇ／ｃｍ３  のポリエチレン系エラストマー（商品名「タフマーＡ４０８５」、三井化学社製）５０部からなる樹脂組成物を用いたこと以外は実施例１の場合と同様にして、２層構成の滑り止めフィルムおよび３層構成の滑り止めフィルムを製造した。
【００５９】
（実施例３）
滑り止め層用として、密度が０．９０５ｇ／ｃｍ３  のＬＬＤＰＥ「エボリューＳＰ０５４０」の代わりに、密度が０．９２０ｇ／ｃｍ３  のＬＬＤＰＥ「エボリューＳＰ２０４０」５０部およびポリスチレン系エラストマー（商品名「タフテックＨ１０５２」、旭化成工業社製）５０部からなる樹脂組成物を用いたこと以外は実施例１の場合と同様にして、２層構成の滑り止めフィルムおよび３層構成の滑り止めフィルムを製造した。
【００６０】
（実施例４）
滑り止め層用として、密度が０．９０５ｇ／ｃｍ３  のＬＬＤＰＥ「エボリューＳＰ０５４０」の代わりに、密度が０．９００ｇ／ｃｍ３  のポリプロピレン系エラストマー（商品名「キャタロイＫＳ３５９」、サンアロマー社製）を単独で用いたこと以外は実施例１の場合と同様にして、２層構成の滑り止めフィルムおよび３層構成の滑り止めフィルムを製造した。
【００６１】
（実施例５）
滑り止め層用として、密度が０．９０５ｇ／ｃｍ３  のＬＬＤＰＥ「エボリューＳＰ０５４０」の代わりに、酢酸ビニル含有量が２５重量％のエチレン−酢酸ビニル共重合体（商品名「ウルトラセン６３５」、東ソー社製）を単独で用いたこと以外は実施例１の場合と同様にして、２層構成の滑り止めフィルムおよび３層構成の滑り止めフィルムを製造した。
【００６２】
（比較例１）
滑り止め層用として、密度が０．９０５ｇ／ｃｍ３  のＬＬＤＰＥ「エボリューＳＰ０５４０」の代わりに、密度が０．９２０ｇ／ｃｍ３  のＬＬＤＰＥ「エボリューＳＰ２０４０」を単独で用いたこと以外は実施例１の場合と同様にして、２層構成の滑り止めフィルムおよび３層構成の滑り止めフィルムを製造した。
【００６３】
（比較例２）
滑り止め層用として、密度が０．９０５ｇ／ｃｍ３  のＬＬＤＰＥ「エボリューＳＰ０５４０」の代わりに、酢酸ビニル含有量が８重量％のエチレン−酢酸ビニル共重合体（商品名「エバフレックスＶ９８３」、三井デュポン社製）を単独で用いたこと以外は実施例１の場合と同様にして、２層構成の滑り止めフィルムおよび３層構成の滑り止めフィルムを製造した。
【００６４】
（比較例３）
滑り止め層の表面にエンボス加工処理（マット加工処理）を施さなかったこと以外は実施例１の場合と同様にして、２層構成の滑り止めフィルムを製造したが、滑り止め層の滑りが悪かったため、フィルムに皺が入り、綺麗な滑り止めフィルムを得ることができなかった。したがって、３層構成の滑り止めフィルムを製造することができなかった。
【００６５】
実施例１〜実施例５、ならびに、比較例１〜比較例３で得られた２層構成の滑り止めフィルムの性能（▲１▼成形性、▲２▼摩擦係数、▲３▼滑り止め性）を以下の方法で評価した。その結果は表１に示すとおりであった。
【００６６】
▲１▼成形性
２層共押し出し成形時の成形性を下記判定基準により評価した。
〔評価基準〕
○‥‥何ら問題なく成形（製膜）できた。
×‥‥滑り止め層の滑りが悪く、フィルムに皺が入り、綺麗な滑り止めフィ
ルムを得られなかった。
▲２▼摩擦係数
ＪＩＳ  Ｋ−７１２５「プラスチック−フィルム及びシート−摩擦係数試験方法」に準拠して、滑り止めフィルムの静摩擦係数および動摩擦係数を測定した。なお、上記摩擦係数の測定は、滑り止め層面−滑り止め層面、滑り止め層面−基材層面、滑り止め層面−金属面（ＪＩＳ  Ｋ−７１２５に規定される非磁性金属面）の３種の組み合わせについて行った。
【００６７】
▲３▼滑り止め性
２層構成の滑り止めフィルムの滑り止め層面を塩化ビニル製タイルの上に敷き、基材層面に足を載せて角度９０度に捻った時の滑り止めフィルムの滑り具合を確認し、下記判定基準により滑り止めフィルムの滑り止め性を官能的に評価した。
〔判定基準〕
○‥‥滑り止めフィルムは全く滑らなかった。
△‥‥滑り止めフィルムに若干の浮きが認められた。
×‥‥滑り止めフィルムが完全に浮き、足にまとわりついた。
【００６８】
また、実施例１〜実施例５、ならびに、比較例１および比較例２で得られた３層構成の滑り止めフィルムの性能（▲４▼滑り止め性）を以下の方法で評価した。その結果は表１に示すとおりであった。
【００６９】
▲４▼滑り止め性
３層構成の滑り止めフィルムの滑り止め層面を塩化ビニル製タイルの上に敷き、不織布面に足を載せて角度９０度に捻った時の滑り止めフィルムの滑り具合を確認し、▲３▼の場合と同様の判定基準により滑り止めフィルムの滑り止め性を官能的に評価した。
【００７０】
【表１】
2004175023.tif 000002
【００７１】表１から明らかなように、本発明による実施例１〜実施例５の２層構成の滑り止めフィルムは、いずれも成形性が良好であるとともに、摩擦係数が高く、優れた滑り止め性を発現した。また、これらの２層構成の滑り止めフィルムを用いて作製した３層構成の滑り止めフィルムも全て優れた滑り止め性を発現した。
【００７２】
これに対し、滑り止め層用として密度が０．９１５ｇ／ｃｍ３  を超えていたＬＬＤＰＥを単独で用いた比較例１の２層構成の滑り止めフィルムは、摩擦係数が低く、この２層構成の滑り止めフィルムを用いて作製した３層構成の滑り止めフィルムともども、滑り止め性が悪かった。また、滑り止め層用として酢酸ビニル含有量が２０重量％未満のエチレン−酢酸ビニル共重合体を単独で用いた比較例２の２層構成の滑り止めフィルムは、摩擦係数が低く、この２層構成の滑り止めフィルムを用いて作製した３層構成の滑り止めフィルムともども、滑り止め性が劣っていた。さらに、滑り止め層の表面にエンボス加工処理（マット加工処理）を施さなかった比較例３の２層構成の滑り止めフィルムは、滑り止め層の滑りが悪く、フィルムに皺が入り、綺麗な滑り止めフィルムを得ることができなかったので、３層構成の滑り止めフィルムを製造することができなかった。
【００７３】
【発明の効果】
以上述べたように、本発明の滑り止めフィルムは、摩擦係数が高く、優れた滑り止め性を発現するとともに、成形性（製膜性）が良好であってコスト面でも有利であるので、医療用途や介護用途を始め各種用途むけの特に使い捨て用の保護カバー（防汚カバー）等として好適に用いられる。